(57)【要約】      （修正有）【課題】金型を製作して成形した正規の部品が求められる性能を発揮することを可能とする樹脂成形品量産用の金型の製造方法、成形方法、樹脂型の製造方法および樹脂型を提供する。【解決手段】樹脂成形品量産用の金型の製造方法は、量産用の成形金型の製作に先立って、樹脂型の三次元ＣＡＤデータに基づき三次元印刷機器を用いて、光硬化後の荷重たわみ温度が４５℃以上である光硬化性樹脂を印刷して樹脂型を得て、その樹脂型を用いて量産用の成形材料である樹脂原材料を成形し、その成形物の調査を行い、その調査結果を量産用の成形金型の製作の際に反映させる。【選択図】図１
2020111057.tif 000002
【特許請求の範囲】
【請求項１】
樹脂成形品量産用の金型の製造に先立って、
樹脂型の三次元ＣＡＤデータに基づき三次元印刷機器を用いて、光硬化性樹脂を印刷して上記樹脂型を得て、
その樹脂型を用いて上記樹脂成形品量産用の樹脂原材料を成形し、
その成形物の調査である物性試験、耐久試験または衝突試験を行い、
その調査結果を上記樹脂成形品量産用の金型の製造の際に反映させることを特徴とする樹脂成形品量産用の金型の製造方法。
【発明の詳細な説明】
【技術分野】
【０００１】
本発明は、樹脂成形品量産用の金型の製造方法に関する。
【背景技術】
【０００２】
従来、新たな製品を開発する際に、その製品を構成する構成部品等の試作品はその製品の目的とする性能および安全面をクリアできるように物性試験および耐久試験、必要によっては衝突試験等を経なければならない。例えば、自動車の内装部品および外装部品等を樹脂で成形する場合、曲面や傾斜面を有すると共に凹凸状に形成され、さらに、部品の強度も必要となることから、通常、射出成形で形成することが多い。この場合、物性試験、耐久試験または衝突試験等を行なうためには、試作品が、正規の部品と同一の材料で射出成形によって形成されなければならず、そのためには、射出成形用の金型を新たに製作して試作品を作る必要があった。例えば、自動車の内装部品は凹凸状に形成されて複雑な形状であるから、この部品を成形する射出成形用の金型も複雑に形成されることになる。
【０００３】
しかし、試作品は、各種の試験に合格した上で量産品として生産できるものであるから、たとえば、１個の試作品を上述のような新たな金型を製作して成形するのでは、金型製作コストに見合うことはできない。しかも納期も長期間かかることになって、実質的には射出成形用金型を製作して試作品を製作することは現実的でなかった。
【０００４】
従来では、このような試作品を製作する方法としては、レーザー光を照射することで硬化する液体樹脂を用いた光造型法、または樹脂ブロックを購入して、マシニングセンタまたはＮＣフライス盤等の切削機械で切削加工を施すことによって行なわれていた（特許文献１参照）。
【先行技術文献】
【特許文献】
【０００５】
【特許文献１】特開平２００１−２６０２０４号公報
【発明の概要】
【発明が解決しようとする課題】
【０００６】
上記の光造型法は、液体状の光硬化性樹脂中に造型ベースをセットし、レーザー光を造型ベース上の光硬化性樹脂に照射して一層分の造型を行なう。これを繰り返して積層し１個の製品を形成している。光硬化性樹脂は、レーザー光で照射された部分が硬化されることから、硬化された部分が１個の製品として造型されることとなる。そのため、複雑な形状でも早期に製品を完成することができることとなっていた。
【０００７】
しかし、この光造型法では、成形可能な材質が限定されており、正規の部品と同一の材料で製作することができないことから、成形された部品は、組付け試験はできても、物性試験、耐久試験または衝突試験はできない。
【０００８】
また、市販の樹脂ブロックで切削加工を行なって試作品を形成する場合も、全て切削加工で行なう。そのため、１個の試作品を形成することは短期間で容易に行なえるものの、一般の樹脂ブロックは、決められた材料で形成されている。従って、メーカーが要求する材料のものと一致するものではないことから、やはり、組付け試験はできても、物性試験および耐久試験または衝突試験はできない。そのため、射出成形用の金型を製作して成形した正規の部品が求めていた性能を発揮できないことがあった。
【０００９】
そこで本発明は、金型を製作して成形した正規の部品が求められる性能を発揮することを可能とする樹脂成形品量産用の金型の製造方法、成形方法、樹脂型およびその製造方法を提供するものである。
【課題を解決するための手段】
【００１０】
上記目的を達成するため、本発明の樹脂成形品量産用の金型の製造方法は、樹脂成形品量産用の金型の製造に先立って、樹脂型の三次元ＣＡＤデータに基づき三次元印刷機器を用いて、光硬化性樹脂を印刷して樹脂型を得て、その樹脂型を用いて樹脂成形品量産用の樹脂原材料を成形し、その成形物の調査である物性試験、耐久試験または衝突試験を行い、その調査結果を上記樹脂成形品量産用の金型の製造の際に反映させる。
【００１１】
ここで、樹脂型は、成形の際に量産用の樹脂原材料を外部から肉眼で観察できる程度の透光性を有するものであり、調査は、量産用の樹脂原材料が樹脂型の内部を流動する様子の調査を有することとしてもよい。
【００１２】
上記目的を達成するため、本発明の成形方法は、三次元ＣＡＤデータに基づき三次元印刷機器を用いて、光硬化後の荷重たわみ温度が４５℃以上である光硬化性樹脂を樹脂型の形状に印刷して樹脂型を得て、樹脂型を用いて、後に製作する金型で成形するための量産用の樹脂原材料を、所定の形状に成形する。
【００１３】
上記目的を達成するため、本発明の、後に製作する金型で成形するための量産用の樹脂原材料を、成形するために用いる樹脂型の製造方法は、三次元ＣＡＤデータに基づき三次元印刷機器を用いて、光硬化後の荷重たわみ温度が４５℃以上である光硬化性樹脂を樹脂型の形状に印刷する。
【００１４】
上記目的を達成するため、本発明の、後に製作する金型で成形するための量産用の樹脂原材料を、成形するために用いる樹脂型は、三次元ＣＡＤデータに基づき三次元印刷機器を用いて、光硬化後の荷重たわみ温度が４５℃以上である光硬化性樹脂を印刷して得られる。
【００１５】
ここで、樹脂型は、成形の際に量産用の樹脂原材料を外部から肉眼で観察できる程度の透光性を有するものであることが好ましい。
【発明の効果】
【００１６】
本発明では、金型を製作して成形した正規の部品が求められる性能を発揮することを可能とする樹脂成形品量産用の金型の製造方法、成形方法、樹脂型の製造方法および樹脂型を提供することができる。
【図面の簡単な説明】
【００１７】
【図１】本発明の実施の形態に係る樹脂型の製造方法および樹脂成形品量産用の金型の製造方法を示すフロー図である。
【発明を実施するための形態】
【００１８】
以下、本発明の実施の形態に係る成形方法、樹脂型の製造方法、樹脂型および樹脂成形品量産用の金型の製造方法について、図面を参照しながら説明する。図１は、本発明の実施の形態に係る樹脂型の製造方法および樹脂成形品量産用の金型の製造方法を示すフロー図である。
【００１９】
まず、樹脂型の三次元ＣＡＤ（Computer Aided Design）データを作成する（Ｐ１）。この樹脂型は、後述する量産用の金型で成形する正規の部品形状を想定して設計されるものである。
【００２０】
次に、Ｐ１で作成した樹脂型の三次元ＣＡＤデータに基づき、三次元印刷機器（いわゆる三次元プリンター、３Ｄプリンター、または三次元造形機等と言われるもの）を用いて、光硬化性樹脂（品名：Objet Polymerized ABS-like RGD5160-DM）を樹脂型の形状に成形する（Ｐ２）。この光硬化性樹脂は、紫外線照射によって硬化するものであり、光硬化後の荷重たわみ温度（ＪＩＳ  Ｋ  ７１９１−２：２００７Ｂの方法に基き、 試験片に加える曲げ応力を０．４５ＭＰａとする）が８２〜９５℃である。この樹脂型は、開閉式の樹脂型であるため、上型と下型とで構成される。以上が、本発明の実施の形態に係る樹脂型の製造方法である。そして、Ｐ１およびＰ２を経て得られる樹脂型が、本発明の実施の形態に係る樹脂型である。
【００２１】
次に、成形された樹脂型を射出成形機に取り付ける（Ｐ３）。この射出成形機は、本来カセット式の金型が取り付けられるものである。その金型の成形に関与するカセット部分を支持する支持部は金属製である。そして、本発明の実施の形態に係る樹脂型は、そのカセット部分の代わりに取り付けられ、金属製の支持部によって支持される。
【００２２】
次に、その射出成形機を用いて、量産用の樹脂原材料を用いて射出成形を行う（Ｐ４）。量産用の樹脂原材料は熱可塑性樹脂で、たとえばＡＢＳ樹脂である。この量産用の樹脂原材料は、１９０℃〜２２０℃に熱せられ溶融した状態で樹脂型内に注入される。この注入方法は、量産用の金型で正規の部品を成形する際の注入方法と同一である。この溶融した樹脂原材料は、樹脂型を構成する上型と下型が閉じた状態で５分間樹脂型内にて冷却・固化され、成形物となる。その後上型と下型が開く。そして、上述の支持部が備えるいわゆる突き出しピン（エジェクターピン）の動作によって、成形物が樹脂型から剥離させられる。なお、連続して成形を行う場合には、１度成形した後に上型と下型を開き、エアーで冷却する状態を６０秒維持した後に次の成形を行うようにする。以上が、本発明の実施の形態に係る成形方法である。
【００２３】
次に、成形物の調査を行う（Ｐ５）。この調査は、組付け試験、物性試験、耐久試験、衝突試験等の、正規の部品が求められる性能を発揮できるかどうかを評価する全ての試験を行うものである。
【００２４】
次に、この調査結果がＯＫ、すなわち満足できるものかどうかの判断を行う（Ａ）。満足できない（ＮＯ）場合は、満足する結果が得られるように調査結果を反映させて樹脂型の設計をやり直すため、Ｐ１の過程に戻る。そしてＰ１からＰ５の過程および判断Ａを、判断Ａで満足できる（ＹＥＳ）、となるまで必要に応じて繰り返す。
【００２５】
判断Ａで満足できる（ＹＥＳ）ようになったら、直近のＰ１で作成した三次元ＣＡＤデータに基づいて量産用の金型を作製する（Ｐ６）。以上が、本発明の実施の形態に係る樹脂成形品量産用の金型の製造方法である。その後は、この金型を用いて、正規の部品を量産する（Ｐ７）。
（本発明の実施の形態によって得られる主な効果）
【００２６】
以上のように本発明の実施の形態に係る樹脂成形品量産用の金型の製造方法、成形方法、樹脂型の製造方法および樹脂型は、量産用の樹脂原材料を用いて射出成形を行う（Ｐ４）過程を経て成形物の調査をすることを可能としている。そのため、その調査結果を反映させた量産用の金型を製作でき、正規の部品が求められる性能を発揮できる。
【００２７】
この樹脂型は、三次元印刷機器を用いると約１時間で製造可能である。また、その製造コストが量産用の金型に比べて極めて小さい。そのため、量産用の金型の設計の初期段階から最終段階までの期間を短縮し、コストを低減することができる。
【００２８】
また、本発明の実施の形態に係る樹脂型を用いれば、量産用の金型を用いて射出成形した正規の部品と同じ樹脂組成および形状の成形物を概ね１００個作製することができる。そのため、量産の際の調査結果のばらつきを把握するに十分な個数の成形物を得ることができる。
【００２９】
また、硬化後の光硬化性樹脂の荷重たわみ温度が８２〜９５℃であるのに対し、量産用の樹脂原材料は、１９０℃〜２２０℃に熱せられ溶融した状態で樹脂型内に注入される。そのため、樹脂型は、そのような温度環境に耐えられないのではないかという懸念があるかもしれない。しかしながら、溶融した樹脂原材料は、大気または樹脂型に接する部分がすぐに温度が低下し、その内部のみが高温部となる。そのため樹脂型は、熱による変形および劣化がされ難く、多数回の成形を行うことができる。
【００３０】
また、樹脂型には紫外線の照射で硬化する光硬化性樹脂を用い、量産用の樹脂原材料には熱可塑性樹脂であるＡＢＳ樹脂を用いている。これらの樹脂は、組成、特性および分子構造等が異なるため、両者が成形の際にくっつき合うことが殆ど無く、離型性に優れている。
（他の形態）
【００３１】
上述した本発明の実施の形態に係る樹脂成形品量産用の金型の製造方法、成形方法、樹脂型の製造方法および樹脂型は、本発明の好適な形態の一例ではあるが、これに限定されるものではなく本発明の要旨を変更しない範囲において種々の変形実施が可能である。
【００３２】
たとえば、本発明の実施の形態に係る成形方法、樹脂型およびその製造方法は、前提として後に金型を製作することにしているが、量産する正規の部品が比較的少ない数だけの生産しか予定していない等の事情があれば、樹脂型のみで正規の部品を生産しても良い。
【００３３】
また、光硬化性樹脂は、紫外線の照射で硬化するものを用いているが、レーザー光または可視光等の他の光で硬化するものを用いることができる。また、光硬化性樹脂には、硬化後の光硬化性樹脂の荷重たわみ温度が８２〜９５℃のものを用いている。しかし、この荷重たわみ温度は、４５℃以上であれば、本発明の実施の形態に係る好適な樹脂型を製造することができる。また、この荷重たわみ温度は、６５℃以上であれば、本発明の実施の形態に係る、より好適な樹脂型を製造することができる。この荷重たわみ温度は、光硬化性樹脂の入手のしやすさまたはコストの観点からは、４５〜９０℃が好ましい。また、樹脂型の耐熱性の観点からは、荷重たわみ温度は８０℃以上が好ましく、９０℃以上がより好ましく、１００℃以上がさらに好ましい。
【００３４】
また、光硬化性樹脂の印刷方式については、種々の方式、たとえばプロジェクション方式、インクジェット方式、インクジェット粉末積層方式等の中から選択できる。プロジェクション方式は、印刷コストの低減に有利である。インクジェット方式、インクジェット粉末積層方式は、印刷速度が速い。また、インクジェット方式は、高い精度の印刷に適しており、樹脂型のような複雑な形状の印刷に特に有利である。
【００３５】
また樹脂型は、成形の際に量産用の樹脂原材料を外部から肉眼で観察できる程度の透光性を有するものであっても良い。このような透光性を有する樹脂として好適なのは、アクリル系樹脂等である。このような透光性の樹脂型を用いることで、量産用の樹脂原材料が溶融して樹脂型の内部を流動していく様子を人間の肉眼で観察することができる。すると、たとえば樹脂成形時に形成されるウェルドラインの位置と生成過程等を容易に特定することができる。そして、図１に示す成形物の調査（Ｐ５）を行う際に、そのウェルドラインの位置と生成過程が適正であったか、をも調査項目として加え、判断Ａで満足できない（ＮＯ）場合は、満足する結果が得られるように調査結果を反映させて樹脂型の設計をやり直し、さらに樹脂成形品量産用の金型の製造の際にその調査結果を反映させることができる。このウェルドラインの形成位置および生成過程については、従来から様々なシミュレーション等の高度な技術を用いて解析されてきたが、本発明に係る樹脂型は、肉眼での確認という手法を実現する点で、極めて画期的な発明といえる。
【００３６】
また、このような透光性の樹脂型を用いて、量産用の樹脂原材料が溶融して樹脂型の内部を流動していく様子を人間の肉眼で観察することができると、溶融樹脂が冷却される際の収縮（ヒケ）の位置と生成過程等を容易に特定することができる。そして、図１に示す成形物の調査（Ｐ５）を行う際に、そのヒケの位置と程度（量）が適正であったか、をも調査項目として加え、判断Ａで満足できない（ＮＯ）場合は、満足する結果が得られるように調査結果を反映させて樹脂型の設計をやり直し、さらに樹脂成形品量産用の金型の製造の際にその調査結果を反映させることができる。
【００３７】
また、このような透光性の樹脂型を用いて、量産用の樹脂原材料が溶融して樹脂型の内部を流動していく様子を人間の肉眼で観察することができると、溶融樹脂が樹脂型の内部全域に行き渡らない不良（充填不良）の有無とその不良の生成過程等を容易に特定することができる。そして、図１に示す成形物の調査（Ｐ５）を行う際に、その充填不良の有無を調査項目として加え、判断Ａで満足できない（ＮＯ）場合は、満足する結果（充填不良が殆ど無い）が得られるように調査結果を反映させ、また充填不良の生成過程を参考にして樹脂型の設計をやり直すことができる。さらに、樹脂成形品量産用の金型の製造の際に、その調査結果を反映させ、また充填不良の生成過程を参考にすることができる。
【００３８】
また、このような透光性の樹脂型を用いて、量産用の樹脂原材料が溶融して樹脂型の内部を流動していく様子を人間の肉眼で観察することができると、溶融樹脂の過熱による変色（焼け）の有無と生成過程等を容易に特定することができる。そして、図１に示す成形物の調査（Ｐ５）を行う際に、その焼けの有無をも調査項目として加え、判断Ａで満足できない（ＮＯ）場合は、満足する結果（焼けが殆ど無い）が得られるように調査結果を反映させ、また焼けの生成過程を参考にして、ガス抜けを良好にする等、樹脂型の設計をやり直すことができる。さらに、樹脂成形品量産用の金型の製造の際に、その調査結果を反映させ、また焼けの生成過程を参考にすることができる。
【００３９】
また、このような透光性の樹脂型を用いて、量産用の樹脂原材料が溶融して樹脂型の内部を流動していく様子を人間の肉眼で観察することができると、学校および／または職場での樹脂成形の教育に非常に役立つ。すなわち、溶融する樹脂の流動具合の可視化によって、樹脂成形技術の理解を容易にすることができる。
【００４０】
また、量産用の樹脂原材料は熱可塑性樹脂とし、ＡＢＳ樹脂を用いた。しかし、量産用の樹脂原材料はポリエチレン樹脂、ポリスチレン樹脂等の熱可塑性樹脂、またはエポキシ樹脂等の熱硬化性樹脂を用いても良い。
【００４１】
また、量産用の樹脂原材料は、１９０℃〜２２０℃に熱せられ溶融した状態で樹脂型内に注入されている。しかし、この注入温度は、量産用の樹脂原材料の成形に適した値に設定することができる。たとえば、量産用の樹脂原材料がＡＢＳ樹脂である場合では、１８０℃〜２６０℃に熱せられ溶融した状態で本発明の実施の形態に係る樹脂型内に注入することができる。また、量産用の樹脂原材料がナイロンの場合等は、８５℃〜３５０℃に熱せられ溶融した状態で本発明の実施の形態に係る樹脂型内に注入することができる。
【００４２】
また、樹脂型内に注入された樹脂原材料は、上型と下型が閉じた状態で５分間樹脂型内にて冷却・固化される。この樹脂型内での冷却・固化の時間は適宜変更できる。ただし、樹脂型が過度に長時間高温に晒されないようにすることで樹脂型を長持ちさせる意味で、樹脂型内での冷却・固化の時間は１０分以下とすることが好ましい。また、成形の安定性を考慮すれば、樹脂型内での冷却・固化の時間は３０秒以上とすることが好ましい。この樹脂型内での冷却・固化の時間は、成形物の形状などによって必要とされる時間が変動する。
【００４３】
また、樹脂型で量産用の樹脂原材料を用いて連続して成形を行う場合には、１度成形した後に上型と下型を開き、エアーで冷却する状態を６０秒維持した後に次の成形を行うようにする。この時間は適宜変更できる。ただし、樹脂型を適度に冷却させ樹脂型を長持ちさせる意味で、樹脂型内での冷却・固化の時間は４０秒以上とすることが好ましい。この時間設定は、金型の場合は概ね２０秒〜３０秒である。
【００４４】
また、本発明の実施の形態では、上型と下型を開き、エアーで冷却することとしているが、エアーでの冷却は必ずしも必要ではない。また、冷却するには、上型と下型の一方または両方に、いわゆる水管を形成し、水などの液体を水管で循環させるようにしても良い。金型の場合は、形状の複雑な成形部分に沿うように水管を配置することが困難だった。しかし、三次元印刷機器では、そのように複雑な成形部分の形状に沿うように水管を形成することが非常に容易であるため、その点有利である。たとえば、三次元印刷機器で印刷する樹脂型は、水管から１ｃｍ以内の距離に、樹脂型のうち樹脂原材料が接する面積の５０％以上が位置するように設計することも可能である。
【００４５】
また、図１における判断Ａで満足できる（ＹＥＳ）ようになったら、最新の三次元ＣＡＤデータに基づいて量産用の金型を作製する（Ｐ６）ようにしている。この最新の三次元ＣＡＤデータに「基づいて」の意味は、最新の三次元ＣＡＤデータと同一のものを用いること、および最新の三次元ＣＡＤデータに修正を加えることの両者を含む。たとえば、上述の樹脂型における水管の配置データを、金型における水管の配置データから削除し、別の水管の配置データを用いる、等をすることができる。
【００４６】
また、本発明の実施の形態に係る樹脂型は、光硬化性樹脂のみからなる。しかし、金型の熱特性等の特性に近づける等の理由から、金属板、金属片、金属粉末等の金属材料、および／またはセラミック板、セラミック片、セラミック粉末等のセラミック材料等を樹脂に適宜加えた樹脂型としても良い。三次元印刷機器を用いれば、このような樹脂を含んだ複合材料型（樹脂型）の印刷形成は容易である。たとえば、金属板の表面に薄く量産用の樹脂原材料の成形に必要な形状となるように光硬化性樹脂を印刷すれば、光硬化性樹脂の節約および印刷時間の短縮を図ることができる。このような金属またはセラミックと樹脂の複合材料からなる樹脂型とすることで、樹脂型の放熱特性を金型に近づけることができ、またそのため樹脂型を長持ちさせることにも繋がり、有利である。
【００４７】
また、本発明の実施の形態に係る樹脂型は、射出成形のためのものを想定している。しかし、本発明の実施の形態に係る樹脂型は、ブロー成形、押出成形、注型成形、真空成形、粉末成形、発泡成形等の他の成形のためのものに用いることもできる。
【符号の説明】
【００４８】
Ｐ１  樹脂型の三次元ＣＡＤデータ作成過程
Ｐ２  三次元印刷機で樹脂型を印刷する過程
Ｐ３  樹脂型を射出成形機に取り付ける過程
Ｐ４  量産用の樹脂原材料で射出成形する過程
Ｐ５  成形物の調査過程
Ｐ６  Ｐ１の三次元ＣＡＤデータで金型作成する過程
Ａ  判断
【図１】
2020111057.tif 000003